СПОСОБ ПОЛУЧЕНИЯ АЛМАЗ-УГЛЕРОДНЫХ НАНОЧАСТИЦ

1. Способ получения алмаз-углеродных наночастиц, заключающийся в термическом отжиге наноалмазного порошка в герметичной камере в инертной атмосфере при температуре в интервале 1100-1700°С, непрерывном удалении газообразных продуктов десорбции и контроле параметра порошка, характеризующего соотношение алмаз/неалмазный углерод в порошке, в процессе отжига, отличающийся тем, что в качестве параметра измеряют количество азота, выделившегося из порошка за время отжига, а относительное содержание неалмазной углеродной фазы в порошке в любой момент отжига рассчитывают по формуле
o
θ=100(N/N),
o
где θ - относительное содержание неалмазной фазы, %; N - полное количество объемного азота в наноалмазном порошке; N - количество азота, выделившегося за время отжига.
2. Способ по п.1, отличающийся тем, что удаление газообразных продуктов десорбции в процессе отжига осуществляют с постоянной скоростью, непрерывно измеряют парциальное давление азота в десорбирующихся газах, а количество выделившегося азота за время отжига определяют по временной зависимости парциального давления азота
,
N
где N - количество выделившегося азота; P - парциальное давление азота в камере в момент времени t в процессе отжига; К - аппаратурная константа, характеризующая скорость удаления выделяющегося азота из камеры.
3. Способ по п.2, отличающийся тем, что полное количество азота в объеме нанокристаллов порошка в исходном состоянии определяют по количеству выделившегося азота при отжиге порошка при температурах 1600-1900°К до момента достижения парциальным давлением азота уровня фона.